(57)【要約】【課題】高温でも配向性を失わず、非線形基の密度が極めて高く、しかも二次の非線形定数の高い、色素含有有機材料を提供する。【解決手段】式：【化１】2004346050.tif 000035［式中、Ｒは、発色団および芳香環を有する一価の有機基である。］で示されるジ（プロパルギルオキシ）安息香酸エステル、および該エステルを含んで成る重合体。【選択図】  図６
2004346050.tif 000002
【特許請求の範囲】
【請求項１】
式：
【化１】
2004346050.tif 000025
2004346050.tif 000026
で示されるジ（プロパルギルオキシ）安息香酸。
【請求項２】
ジヒドロキシ安息香酸を溶媒中でハロゲン化プロパルギルと反応させることからなる請求項１に記載のジ（プロパルギルオキシ）安息香酸の製造方法。
【請求項３】
式：
【化２】
2004346050.tif 000027
2004346050.tif 000028
［式中、Ｒは、発色団および芳香環を有する一価の有機基である。］
で示されるジ（プロパルギルオキシ）安息香酸エステル。
【請求項４】
Ｒが、
【化３】
2004346050.tif 000029
2004346050.tif 000030
【化４】
2004346050.tif 000031
2004346050.tif 000032
【化５】
2004346050.tif 000033
および
2004346050.tif 000034
からなる群から選択された化合物からＯＨ基を除いた基である請求項３に記載のジ（プロパルギルオキシ）安息香酸エステル。
【請求項５】
請求項３に記載のジ（プロパルギルオキシ）安息香酸エステルをモノマーとして含んでなる重合体。
【請求項６】
請求項３に記載のジ（プロパルギルオキシ）安息香酸エステルと、該ジ（プロパルギルオキシ）安息香酸エステル以外の少なくとも１種のビスアセチレン系モノマーとを重合して成る共重合体。
【請求項７】
ビスアセチレン系モノマーが、ジ（プロパルギルオキシ安息香酸）エステルまたはジ（プロパルギルオキシ桂皮酸）エステルである請求項６に記載の共重合体。
【発明の詳細な説明】
【０００１】
【発明の属する技術分野】
本発明は、導波路、光スイッチ等に用いられる色素含有光非線形有機材料に関する。さらに詳しくは、高温でも配向性を失わず、非線形基の密度が極めて高く、しかも二次の非線形定数の高い、色素含有有機材料に関する。
【０００２】
【従来の技術】
二次非線形光学性質を有する高分子材料に関しては、メタクリレート系のビニルポリマーの側鎖に芳香族系色素を結合させたものが多く研究されている。しかし、これらの高分子は色素の含量が低く、また、電場配向の効率も低く、電場を除くと色素の配向緩和を速やかに起こり、実用化にはほど遠いものである。配向を維持する目的で、ガラス転移点の高い高分子（例えば、ポリアミドやポリイミド）が使用されている例もあるが、これらは電場配向が容易でなく、測定されている二次非線形定数も極めて低く、実用に役立たないものである。従って、従来にない新規な高分子材料が要求されているのが現状である。
【０００３】
Ｄａｌｔｏｎらは、下記の如き高分子を過去に発表しているが、これらは本発明とは全く異なるものである（Ｃｈｅｎ．ｅｔ．ａｌ．Ｍａｃｒｏｍｏｌｅｃｕｌｅｓ，ｖｏｌ．２４，Ｎｏ．１９，５４２１（１９９１））。
【０００４】
【化６】
2004346050.tif 000003
【０００５】
【化７】
2004346050.tif 000004
【０００６】
本願の発明者は、以前に、プロパルギルオキシ安息香酸誘導体からなる高分子（特開２００１−１６６３４７号公報）およびプロパルギルオキシ桂皮酸誘導体からなる高分子（特願２００２−１０２７４８号）を提案した。これらの高分子は非常に優れた二次非線形定数を示した。その単量体の一例を以下に示す。
【０００７】
【化８】
2004346050.tif 000005
【０００８】
【発明が解決しようとする課題】
本発明の目的は、高温でも配向性を失わず、非線形基の密度が極めて高く、しかも二次の非線形定数の高い、色素含有有機材料を提供することにある。
本発明の別の目的は、多量の色素含量を有し、大きな二次の非線形光学性質を有する二次非線形光学材料を提供することにある。
【０００９】
【課題を解決するための手段】
本発明は、式：
【化９】
2004346050.tif 000006
2004346050.tif 000007
で示されるジ（プロパルギルオキシ）安息香酸を提供する。
さらに、本発明は、式：
【化１０】
2004346050.tif 000008
2004346050.tif 000009
［式中、Ｒは、発色団および芳香環を有する一価の有機基である。］
で示されるジ（プロパルギルオキシ）安息香酸エステルを提供する。
【００１０】
加えて、本発明はジ（プロパルギルオキシ）安息香酸エステルをモノマーとして含んでなる重合体を提供する。。
さらに加えて、本発明は、ジ（プロパルギルオキシ）安息香酸エステルと、該ジ（プロパルギルオキシ）安息香酸エステル以外の少なくとも１種のビスアセチレン系モノマーとを重合して成る共重合体を提供する。
【００１１】
ジプロパルギルオキシ安息香酸は、ベンゼン環上のジプロパルギルオキシ基の位置によって６種類の同位体が存在する。ジプロパルギルオキシ安息香酸は、詳細には、２，３−ジ（プロパルギルオキシ）安息香酸、２，４−ジ（プロパルギルオキシ）安息香酸、２，５−ジ（プロパルギルオキシ）安息香酸、２，６−ジ（プロパルギルオキシ）安息香酸、３，４−ジ（プロパルギルオキシ）安息香酸、および３，５−ジ（プロパルギルオキシ）安息香酸である。
【００１２】
ジプロパルギルオキシ安息香酸は、ジヒドロキシ安息香酸をハロゲン化プロパルギル（例えば、臭化プロパルギル、塩化プロパルギル）と反応させることによって製造することができる。反応は、有機溶媒、特に極性溶媒（例えば、アルコール類、ジメチルホルムアミド（ＤＭＦ）、アセトニトリル）中、塩基性触媒の存在下で、２０℃〜１００℃程度の温度で行うことができる。反応時間は、一般に、５時間〜３０日間である。塩基性触媒の例は、炭酸カリウム、炭酸ナトリウム、水酸化ナトリウムおよび水酸化カリウムである。触媒の量は、ヒドロキシ安息香酸１００重量部に対して、例えば０．１〜３００重量部であってよい。ジヒドロキシ安息香酸１モルに対して、ハロゲン化プロパルギルの量は、例えば、０．５〜１０モル、特に１．５〜３モルであってよい。
【００１３】
この反応によって、ジプロパルギルオキシ安息香酸のプロパルギルエステルが生成することがある。このジプロパルギルオキシ安息香酸のプロパルギルエステルは、媒体（特に、水）中で加水分解することによってジプロパルギルオキシ安息香酸とすることができる。この加水分解は、ジプロパルギルオキシ安息香酸のプロパルギルエステルを、塩基（例えば、水酸化ナトリウムおよび水酸化カリウム）触媒の存在下で、２０℃〜８０℃程度の温度で、１時間〜１０日反応させることによって行える。
【００１４】
ジプロパルギルオキシ安息香酸を塩素化剤（例えば、塩化チオニルまたは塩化オキサリル）と反応させて、酸クロリドにする。この酸クロリドを芳香族系色素（例えば、アルコール化合物（Ｒ−ＯＨ））と反応させて、ジプロパルギルオキシ安息香酸エステルを得る。
【００１５】
プロパルギルオキシ安息香酸と塩素化剤との反応は、溶媒中、２０〜６０℃で行うことができる。好ましい溶媒は、塩素系溶媒、例えば、塩化メチレン（ジクロロメタン）である。反応時間は、一般に、３〜１０時間である。塩素化剤の量は、プロパルギルオキシ安息香酸１モルに対して１〜１０モルであってよい。
【００１６】
酸クロリドと芳香族系色素との反応は、溶媒中、２０〜８０℃で行うことができる。好ましい溶媒は、塩素系溶媒、例えば、塩化メチレンである。反応時間は、一般に、５〜１５時間である。
【００１７】
芳香族系色素は、発色団を有する。芳香族系色素は、例えば、式：
Ｒ−ＯＨ
［Ｒは、発色団および芳香環を有する一価の有機基である。］
で示されるアルコール化合物であってよい。Ｒにおける発色団の例は、窒素−窒素二重結合または炭素−炭素二重結合または炭素−炭素三重結合である。Ｒは、窒素−窒素二重結合または炭素−炭素二重結合または炭素−炭素三重結合および芳香環を有する一価の有機基であることが好ましい。
【００１８】
Ｒは、例えば、−Ａｒ１−Ｎ＝Ｎ−Ａｒ２、−Ａｒ１−Ｃ＝Ｃ−Ａｒ２、−Ａｒ１−Ｃ≡Ｃ−Ａｒ２であってよい。ここで、Ａｒ１およびＡｒ２は、ベンゼン環を有する基であってよい。Ａｒ１は、有機鎖（例えば、酸素原子または窒素原子を有していてもよいアルキレン鎖（アルキレン鎖の炭素数１〜１０））およびフェニレン鎖からなることが好ましい。Ａｒ２は、置換基で置換されていてよい芳香族基である。Ａｒ２は、発色団（例えば、−Ｎ＝Ｎ−、−Ｃ＝Ｃ−および−Ｃ≡Ｃ−）に対してパラ位で置換した置換基（特に、電子吸引性基）を有するベンゼン環であってよい。置換基の例は、−ＮＯ２、−ＣＨ＝Ｃ（ＣＮ）２、−Ｃ≡Ｎ、および―ＯＳＯ２−ＯＲ［Ｒは、有機基、例えば、炭素数１〜２０の炭化水素基である。］である。
【００１９】
芳香族系色素としての、アゾベンゼン系色素、トラン系色素、スチルベン系色素等の色素類及びカルバゾール等の官能基を含むアルコール類と酸クロリド、すなわちジプロパルギルオキシ安息香酸クロリドとの反応によって、新たな有機材料を得ることが出来る。たとえば９−ヒドロキシエチルカルバゾールとの反応で光導電性高分子を得ることができる。また、アゾベンゼン系化合物との反応ではアゾベンゼンの光異性化によるメモリー材料を得ることができる。
【００２０】
芳香族系色素（すなわち、アルコール化合物（Ｒ−ＯＨ））の具体例は、次のとおりである。
【化１１】
2004346050.tif 000010
2004346050.tif 000011
【００２１】
【化１２】
2004346050.tif 000012
2004346050.tif 000013
【００２２】
【化１３】
2004346050.tif 000014
2004346050.tif 000015
【００２３】
【化１４】
2004346050.tif 000016
および
2004346050.tif 000017
【００２４】
得られたジプロパルギルオキシ安息香酸エステルを重合して、
式：
【化１５】
2004346050.tif 000018
で示される重合体を得ることができる。
【００２５】
ジプロパルギルオキシ安息香酸エステルモノマーを重合することによって、主鎖にジアセチレン結合を含みかつ側鎖に色素を含む重合体が得られる。重合は、例えば、酸化カップリング重合によって行える。
【００２６】
ジプロパルギルオキシ安息香酸エステルモノマーを、他のビスアセチレン系モノマー（例えば、ジ（プロパルギルオキシ安息香酸）エステルおよびジ（プロパルギルオキシ桂皮酸）エステル）と共重合してもよい。
【００２７】
他のビスアセチレン系モノマーの例は次のとおりである。
ジ（プロパルギルオキシ安息香酸）：
【化１６】
2004346050.tif 000019
ジ（プロパルギルオキシ桂皮酸）エステル：
【化１７】
2004346050.tif 000020
［上記式中、Ｒは、発色団および芳香環を有する二価の有機基である。］
【００２８】
ジ（プロパルギルオキシ桂皮酸）エステルの例は、特願２００２−１０２７４８号に記載されている以下の化合物である。
【化１８】
2004346050.tif 000021
［式中、Ｒは、発色団および芳香環を有する有機基であり、Ｘ１およびＸ２は水素原子または炭素数１〜６の脂肪族基である。］
【００２９】
他のビスアセチレン系モノマーの量は、重合体に対して、８０重量％以下、例えば５０重量％以下、特に０．１〜４０重量％であってよい。
得られた重合体、すなわち、ジプロパルギルオキシ安息香酸エステルモノマーの単独重合体および共重合体は、二次非線形光学性を示す。
【００３０】
重合体の分子量（特に、重量平均分子量）は、約１０００〜１０００００、特に２０００〜２００００であってよい。分子量は、ゲル透過クロマログラフィー（ＧＰＣ）により測定されるものである（スチレン換算）。
重合体はＤＭＦやＮ−メチルピロリドンのような極性溶媒に易溶であり、これらの溶媒の溶液の対数粘度を計ることによっても、重合体がどの程度の分子量を有するかを測定することが出来る。Ｎ−メチルピロリドン中２５℃での対数粘度は一般に０．２〜０．８が普通である。
本発明の重合体は、均一なフィルムを基材上に与えることができる。
【００３１】
モノマーの重合は、重合体が可溶な溶媒（ＤＭＦ，Ｎ−メチルピロリドン（ＮＭＰ）等）中で、触媒の存在下で、酸素を吹き込みながら、２０℃〜７０℃の温度で行う。触媒の例は、塩化第一銅およびアミン（特に、Ｎ，Ｎ，Ｎ’，Ｎ’−テトラメチルエチレンジアミン）である。重合反応の時間は、一般に、５〜１０時間である。
【００３２】
重合系の粘度が上昇すると、内容物を過剰のメタノール（例えば、希塩酸酸性メタノール）中に沈殿させる。濾過、乾燥後、再び溶媒に溶かし、不溶物を濾過し、メタノール中に再沈殿させる。
【００３３】
得られた重合体は、溶媒、特に極性溶媒、例えば、ジメチルホルムアミド（ＤＭＦ）、ジメチルアセトアミド（ＤＭＡ）やＮ−メチルピロリドン（ＮＭＰ）等に可溶である。重合体の溶液（例えば、ＤＭＦ溶液）を用いて基板上にフィルム（特に、薄膜）を形成することができる。溶媒蒸発またはスピンコートによって、フィルムを形成できる。重合体フィルムの厚さは、例えば、０．１〜２００μｍ、特に１〜１５μｍであってよい。
【００３４】
本発明の高分子材は主鎖中にジアセチレン基を含んでいるので側鎖の色素を電圧をかけて配向させた後に光照射をおこない架橋することによって配向色素を固定化することが可能である。
【００３５】
重合体フィルムを重合体のガラス転移点付近の温度（例えば、６０〜１２０℃）に加熱し、電圧（例えば、４〜１０ＫＶ）を印加しながら、重合体主鎖中のジアセチレン基による架橋させることによって、電圧を除いた後も配向された色素の配向緩和を防ぐことができる。電圧を加えることによって、重合体中の色素を電場配向させる。架橋は、光、特に紫外線によって行うことが好ましい。電場配向と同時に、紫外線ランプをフィルムに照射（照射量：例えば４００Ｗの中圧水銀ランプで１分〜１０時間、特に５分〜２時間）して架橋させて、可溶性フィルムを不溶不融の熱硬化性樹脂フィルムにすることができる。
【００３６】
フィルムに電圧を印加し、芳香族系色素を一定方向に配向させ、同時に紫外線をフィルムに照射して重合体鎖を架橋させて、熱硬化性樹脂に変化させ、電場配向させた色素の配向緩和を防ぐことができる。
【００３７】
重合体（例えば、架橋させたフィルム）は、フォトニクスの分野において、導波路、光スイッチ、レーザー発振等種々の用途に使用できる。
【００３８】
【実施例】
以下、実施例を示し、本発明を具体的に説明する。
実施例において、次のようにして測定を行った。
二次非線形光学定数は、電気光学効果（ＥＯ効果）を測定することにより求めた。
ＤＳＣ分析は、示差走査熱量計（デュポン製のＤｕｐｏｎｔ  ２０００）によって行った。
【００３９】
実施例１
２，４−ジヒドロキシ安息香酸１０ｇ（０．０６５モル）、臭化プロパルギル２１ｃｃ（８０％トルエン溶液）および２７ｇの炭酸カルシウムを１００ｃｃのアセトンおよび２５ｃｃのジメチルホルムアミド中に加え、攪拌しながら１０時間加熱還流させて反応させた。その後１リットルの水中に内容物を加えて、白色沈殿物をろ過、乾燥することによって、融点が１１０℃の２，４−ジプロパルギルオキシ安息香酸のプロパルギルエステルが、収量８０％で得られた。このエステル１５ｇを１５０ｃｃの水中に懸濁させた後、水酸化カリウムを４ｇ加えて６０℃で三日間加熱した。透明になった溶液に濃塩酸５ｃｃを加えて、酸性にすると２，４−ジプロパルギルオキシ安息香酸が定量的に得られた。トルエンより再結晶させることによって純品を得た。このものの融点は１５３℃であった。生成物のプロトンＮＭＲスペクトルを図１に示す。
【００４０】
実施例２
５００ｃｃのフラスコに１０ｇの３，４−ジヒドロキシ安息香酸１０ｇ、および実施例１と同じ試薬を同量加え２５日間還流させた後、固形物をろ過し、濾液を蒸発させると薄褐色の固体（融点  ７５−７６℃）を約６０％の収率で得た。これは３，４−ジプロパルギルオキシ安息香酸のプロパルギルエステルであった。このエステル１０ｇを３ｇの水酸化カリウムを含む水２００ｃｃに加えて四日間室温で反応させると、溶液は透明になった。この液に５ｃｃの濃塩酸をふくむ水２００ｃｃを加えて、沈殿させ白色の固体を得た。トルエンより再結晶することによって、融点が１７９−１８０℃で無色の３，４−ジプロパルギルオキシ安息香酸を得た。生成物の赤外スペクトルを図２に示す。
【００４１】
実施例３
２００ｃｃのフラスコに１０ｇの２，５−ジヒドロキシ安息香酸１０ｇを入れ、１００ｃｃのアセトンおよび５０ｃｃのＤＭＦに溶解させた後、２８ｇの炭酸カルシウムを加えた。２０分後に２１ｃｃの臭化プロパルギルを加えて２５日間常温で攪拌した後、１０００ｃｃの水中に加えた。固形物をろ過紙、褐色の２，５−ジプロパルギルオキシ安息香酸のプロパルギルエステルを１４ｇ得た。融点は８０−８１℃で、収量は８２％であった。このエステル１４ｇを３．２ｇの水酸化カルシウムを含む水２５０ｃｃに懸濁させて６０℃にて２４時間反応させ、系が透明になった時に５ｃｃの濃塩酸を含む水２００ｃｃを加えた。得られた白色沈殿を濾過し乾燥後トルエンから再結晶すると１１ｇの２，５−ジプロパルギルオキシ安息香酸が得られた。その融点は１４３℃で、収量は７９％であった。生成物のプロトンＮＭＲスペクトルを図３に示す。
【００４２】
実施例４
１０ｇの３，５−ジヒドロキシ安息香酸を実施例３と同様な条件下で１５日間６０℃で反応させ９７％の収率で３，５−ジプロパルギルオキシ安息香酸のプロパルギルエステルを得た。このエステルを上記の実施例３と同様にアルカリ水溶液で処理し、塩酸で酸性にして得られた３，５−ジプロパルギル安息香酸をトルエンから再結晶して、融点が１７５−１７５℃の白色結晶を１３ｇ得た。生成物のプロトンＮＭＲスペクトルを図４に示す。
【００４３】
実施例５
以上の方法で得られたジプロパルギルオキシ安息香酸は簡単にその塩化物に変えることが出来た。ジプロパルギルオキシ安息香酸５ｇを１００ｃｃのジクロルメタンに溶解させ３ｃｃの塩化オキサリル（又は塩化チオニル）および約０．３ｃｃのジメチルホルムアミドを加えて、２０〜５０℃で２〜３時間反応させ、それぞれの酸の塩化物を得た。溶媒および過剰の塩化剤を蒸発させた後、これらの塩化物をそのまま次の反応過程に使用した。
【００４４】
実施例６
実施例１で得られた２，４−ジプロパルギルオキシ安息香酸から実施例５の方法で得た塩化物５ｇをジクロルメタン１００ｃｃに溶解させた後、６ｇの色素ジスパースレッド１：
【化１９】
2004346050.tif 000022
を加えてトリエチルアミン３ｃｃを滴下した。２４時間常温で反応させた後、溶媒を減圧下蒸発させて残った固体を酢酸エチルで抽出し、再結晶によって目的物のジスパースレッド１を含む２，４−ジプロパルギルオキシ安息香酸エステル（ジスパースレッド１と２，４−ジプロパルギルオキシ安息香酸とのエステル）を７．７ｇ（収率８０％）得た。生成物の赤外吸収スペクトルを図５に示す。
【００４５】
実施例７
実施例２で得た３，４−ジプロパルギルオキシ安息香酸から実施例５の方法で塩化したものにジスパースレッド１を実施例６と同じ条件で反応させて得たもの２ｇを８ｃｃのＮ−メチルピロリドン（ＮＭＰ）  に溶かし、０．０５ｇの塩化第一銅および数滴（１００ｍｇ）のＮ，Ｎ’−テトラメチルエチレンジアミン（ＴＭＥＤ）を加え４０〜５０℃の温度で酸素を吹きこんで攪拌を１０時間つづけた後内容物を１５０ｃｃのメタノール中に注いでポリマーを沈殿させた。定量的収率でポリマーが得られた。得られたポリマークロロホルムに少量とけたが、ジメチルホルムアミド（ＤＭＦ）やジメチルアセタミド（ＤＭＡ）  などに多量に溶けた。これらの溶液をスピンコートすることによって赤色の透明フイルムを得た。ただし溶液を放置するとポリマー中の色素の凝集によってポリマーが沈殿してきた。沈殿したポリマーはもはや加熱しても溶解しないが、Ｎ−メチルピロリドン（ＮＭＰ）には溶けた。
【００４６】
ＮＭＰ溶液をメタノールに注いでポリマーを沈殿させて、ＤＭＦなどに可溶なポリマーを回収することが出来た。このモノマーおよびポリマーの熱機械分析を図６に示す。これからこのポリマーのガラス転移点温度が７８℃であることがわかる。
【００４７】
実施例８
実施例３で得た２，５−ジプロパルギルオキシ安息香酸から実施例５の方法で塩化したもの５ｇを１００ｃｃのジクロルメタンに溶かし１０ｃｃのトリエチルアミンを加えて後５ｇの９Ｈ−カルバソール−９−エタノールを加えて３０−５０℃で５時間反応させた。反応後溶媒を蒸発させた後残留物を水で洗浄し、乾燥後トルエンで再結晶させると淡緑色の結晶が得られた。この結晶２ｇをＤＭＦ  ８  ｃｃ  にとかし０．１ｇの塩化第一銅および数滴（１００ｍｇ）のＴＭＥＤ  を加えて５０℃以下の温度で酸素を吹き込み反応させた。系の粘度の上昇が見られると反応系を１５０ｃｃのメタノール中に注いでポリマーを沈殿させた。このポリマーのＤＭＦ中の対数粘度は０．４であった。
【００４８】
実施例９
実施例５で得られた３，４−ジプロパルギルオキシ安息香酸の塩化物とジスパースレッド１３と実施例７と同じ条件で反応させると下記に示すモノマーが得られた。これをＮＭＰ  中で実施例７と同様に重合させると定量的に、暗赤色のポリマーが得られた。このポリマーはガラス転移点１２０℃をもち、ＤＭＦ  溶液からスピンコートすることによって濃赤色のフイルムを与えた。このフィルムを１０６４ｎｍのレーザーで二次非線形定数を測定した結果２９０ｐｍ／Ｖ  なる値が得られた。
【００４９】
【化２０】
2004346050.tif 000023
【００５０】
実施例１０
２，５−ジプロパルギルオキシ安息香酸の塩化物とニトロ基の代わりにシアノ基を含む色素を用いる以外は実施例９と同様にして得られたモノマーを、酸化カプリング重合して下記のポリマーを得た。このポリマーの対数粘度は０．２５であった。これをＤＭＦに溶解させて、スピンコートによってフイルムにして、電場印加によって実施例９と同様に二次非線形定数を測定した結果１２０ｐｍ／Ｖ  なる値が得られた。
【００５１】
【化２１】
2004346050.tif 000024
【００５２】
【発明の効果】
本発明の材料は非常に高い密度で官能性基を導入することが出来、そのために要求される効果、たとえば、非線形光学効果が大きい。ジアセチレン基による架橋によって耐熱性に優れた材料が得られるとともに電場配向させられた色素の緩和を防ぐことができる。またこれらのポリマー中のアゾ色素の分布は均一でありメモリー材料としても有用である。
本発明に示されたジプロパルギルオキシ安息香酸の誘導体はアゾ色素以外の色素、たとえばトラン系やスチルベン系の色素を持つポリマーの合成に使用出来る。また他のビスアセチレンモノマーと共重合することによって色々な性質を有する高分子材料を得ることができる。
【図面の簡単な説明】
【図１】２，４−ジプロパルギルオキシ安息香酸のプロトンＮＭＲスペクトル。
【図２】３，４−ジプロパルギルオキシ安息香酸の赤外吸収スペクトル。
【図３】２，５−ジプロパルギルオキシ安息香酸のプロトンＮＭＲスペクトル。
【図４】３，５−ジプロパルギルオキシ安息香酸のジスパースレッド１とのエステルのプロトンＮＭＲスペクトル。
【図５】２，４−ジプロパルギルオキシ安息香酸のジスパースレッド１とのエステルの赤外スペクトル。
【図６】ジスパースレッド１を含む３，４−ジプロパルギルオキシ安息香酸の重合物の熱機械分析。
【図１】
2004346050.tif 000036
【図２】
2004346050.tif 000037
【図３】
2004346050.tif 000038
【図４】
2004346050.tif 000039
【図５】
2004346050.tif 000040
【図６】
2004346050.tif 000041